(57)【要約】  シンチレータは、希土類酸硫化物の結晶領域を有する体積１ｍｍ３以下の焼結体を具備する。結晶領域と異なる組成を有する多結晶体の個数は、前記焼結体の断面の１００μｍ×１００μｍの単位面積あたり２００個以下である。
2017078051.tif 000002
【特許請求の範囲】
【請求項１】
希土類酸硫化物の結晶領域を有する体積１ｍｍ３以下の焼結体を具備し、
前記結晶領域と異なる組成を有する多結晶体の個数は、前記焼結体の断面の１００μｍ×１００μｍの単位面積あたり２００個以下である、シンチレータ。
【請求項２】
走査型電子顕微鏡による前記断面の観察像において、前記多結晶体を含む領域のコントラストは前記結晶領域と異なり、前記多結晶体を含む領域の色は前記結晶領域よりも濃く且つ暗く、
前記多結晶体を含む領域の面積は、前記断面の５００μｍ×５００μｍの単位面積あたり１００００μｍ２以下である、請求項１に記載のシンチレータ。
【請求項３】
前記多結晶体は、炭酸塩、鉄、アルミニウム、リン、アルカリ金属元素、およびアルカリ土類金属元素からなる群から選ばれる少なくとも１つを含有する、請求項１に記載のシンチレータ。
【請求項４】
前記希土類酸硫化物は、ガドリニウム酸硫化物からなる、請求項１に記載のシンチレータ。
【請求項５】
前記希土類酸硫化物は、
一般式：（Ｇｄ１−ａ−ｂＰｒａＭｂ）２Ｏ２Ｓ
（式中、ＭはＣｅ、Ｙｂ、Ｅｕ、およびＴｂからなる群から選ばれる少なくとも一つの元素であり、ａは、０．０００１≦ａ≦０．０１を満たす数であり、ｂは、０≦ｂ≦０．００５を満たす数である）
で表される、請求項１に記載のシンチレータ。
【請求項６】
前記Ｇｄの一部は、Ｙ、Ｌａ、およびＬｕからなる群から選ばれる少なくとも一つの元素で置換されている、請求項５に記載のシンチレータ。
【請求項７】
前記焼結体は、
前記結晶領域を含む結晶粒子と、
前記結晶粒子間の粒界であって前記多結晶体の少なくとも一部を含む粒界と、
を備える、請求項１に記載のシンチレータ。
【請求項８】
前記粒界は、前記多結晶体の少なくとも一部を含む粒界三重点を有する、請求項７に記載のシンチレータ。
【請求項９】
前記結晶粒子の平均結晶粒径が５μｍ以上３０μｍ以下である、請求項７に記載のシンチレータ。
【請求項１０】
前記結晶粒子の最大径が５０μｍ以下である、請求項７に記載のシンチレータ。
【請求項１１】
第１のシンチレータと、
第２のシンチレータと、
前記第１のシンチレータと第２のシンチレータとの間に設けられた反射層と、を具備し、
前記第１および第２のシンチレータのそれぞれは、請求項１に記載のシンチレータからなる、シンチレータアレイ。
【請求項１２】
前記反射層は、酸化チタンまたは酸化アルミニウムを含む、請求項１１に記載のシンチレータアレイ。
【請求項１３】
前記反射層における前記第１のシンチレータと前記第２のシンチレータとの間の幅は１００μｍ以下である、請求項１１に記載のシンチレータアレイ。
【請求項１４】
請求項１１に記載のシンチレータアレイを具備する、放射線検出器。
【請求項１５】
請求項１４に記載の放射線検出器を具備する、放射線検査装置。
【発明の詳細な説明】
【技術分野】
【０００１】
本発明の実施形態は、シンチレータ、シンチレータアレイ、放射線検出器、および放射線検査装置に関する。
【背景技術】
【０００２】
Ｘ線ＣＴ（Ｃｏｍｐｕｔｅｄ  Ｔｏｍｏｇｒａｐｈｙ：ＣＴ）装置などの放射線検査装置は、医療用または工業用など様々な分野に用いられている。例えば、縦横に２次元的に並べられた検出素子（フォトダイオードなど）を有するシンチレータアレイを具備するマルチスライスＸ線ＣＴ装置が開示されている。マルチスライス型とすることにより、輪切り画像を重ねることができ、ＣＴ画像を立体的に示すことができる。放射線検査装置に搭載される放射線検出器は、縦横に並べられた複数の検出素子を備える。複数の検出素子のそれぞれはシンチレータを備える。換言すると、一つの検出素子に対して一つのシンチレータが設けられている。【０００３】
シンチレータに入射したＸ線は可視光に変換され、その可視光は検出素子で電気信号に変換されて画像として出力される。近年、高解像度を得るために検出素子は小型化され、隣り合う検出素子間のピッチは狭められている。これに伴いシンチレータのサイズも体積１ｍｍ３以下まで小さくなっている。【０００４】
シンチレータ材料としては、例えば、ガドリニウム酸硫化物焼結体からなるセラミックスシンチレータが挙げられる。上記セラミックスシンチレータの体色は、一定の色度座標（ｘ、ｙ）を示す。上記色度座標は色度計を用いて測定される。一般的な色度計の最小測定範囲は直径２〜８ｍｍ程度である。例えば、直径２〜８ｍｍの測定範囲の測定面積は３．１４〜５０．２４ｍｍ２である。この範囲に面積が約１ｍｍ２未満の微小な変色領域が存在していたとしても、色度は適正であると認定されてしまう。上記変色領域とは、１つのセラミックスシンチレータ内に存在する変色領域のことを指す。【０００５】
セラミックスシンチレータのサイズが小さくなると、微小な変色領域が存在する場合、相対的に微小な変色領域による発光特性への影響が大きくなってしまう。すなわち、微小な変色領域が生じるとＸ線を可視光に変換する際の光出力が低下する。特に、縦横に２次元的に並べられた複数のセラミックスシンチレータを有するシンチレータアレイでは、部分的にセラミックスシンチレータの光出力が低下すると、シンチレータアレイの感度バラツキが大きくなる。セラミックスシンチレータは、大きな焼結体であるインゴットから切り出されることにより製造される。インゴット内に微小な変色領域が存在していると個々のセラミックスシンチレータの光出力低下になり、その結果、シンチレータアレイの感度バラツキにつながる。
【先行技術文献】
【特許文献】
【０００６】
【特許文献１】特開２０１２−１８７１３７号公報
【特許文献２】特許第４９５９８７７号公報
【発明の概要】
【０００７】
本発明の一態様が解決しようとする課題の一つは、セラミックスシンチレータの光出力の低下を抑制することである。
【０００８】
本発明の実施形態に係るシンチレータは、希土類酸硫化物の結晶領域を有する体積１ｍｍ３以下の焼結体を具備する。結晶領域と異なる組成を有する多結晶体の個数は、焼結体の断面の１００μｍ×１００μｍの単位面積あたり２００個以下である。
【図面の簡単な説明】
【０００９】
【図１】走査型透過電子顕微鏡（Ｓｃａｎｎｉｎｇ  Ｔｒａｎｓｍｉｓｓｉｏｎ  Ｅｌｅｃｔｒｏｎ  Ｍｉｃｒｏｓｃｏｐｅ：ＳＴＥＭ）による多結晶体の観察像を示す図である。
【図２】焼結体の断面のＳＴＥＭによる観察像の例を示す図である。
【図３】図２に示す断面のエネルギー分散型Ｘ線分光法（Ｅｎｅｒｇｙ  Ｄｉｓｐｅｒｓｉｖｅ  Ｘ−ｒａｙ  ｓｐｅｃｔｒｏｓｃｏｐｙ：ＥＤＸ）による酸素（Ｏ）のマッピング結果の例を示す図である。
【図４】図２に示す観察像のＥＤＸによる硫黄（Ｓ）のマッピング結果の例を示す図である。
【図５】図２に示す観察像のＥＤＸによるナトリウム（Ｎａ）のマッピング結果の例を示す図である。
【図６】図２に示す観察像のＥＤＸによる鉄（Ｆｅ）のマッピング結果の例を示す図である。
【図７】図２に示す観察像のＥＤＸによるリン（Ｐ）のマッピング結果の例を示す図である。
【図８】図２に示す観察像のＥＤＸによるガドリニウム（Ｇｄ）のマッピング結果の例を示す図である。
【図９】焼結体の断面の走査型電子顕微鏡（Ｓｃａｎｎｉｎｇ  Ｅｌｅｃｔｒｏｎ  Ｍｉｃｒｏｓｃｏｐｅ：ＳＥＭ）による観察像の例を示す図である。
【図１０】図９に示す観察像の電子線マイクロアナライザ（Ｅｌｅｃｔｒｏｎ  Ｐｒｏｂｅ  Ｍｉｃｒｏ  Ａｎａｌｙｚｅｒ：ＥＰＭＡ）による鉄（Ｆｅ）のマッピング結果の例を示す図である。
【図１１】図９に示す観察像のＥＰＭＡによるナトリウム（Ｎａ）のマッピング結果の例を示す図である。
【図１２】図９に示す観察像のＥＰＭＡによるガドリニウム（Ｇｄ）のマッピング結果の例を示す図である。
【図１３】図９に示す観察像のＥＰＭＡによる酸素（Ｏ）のマッピング結果の例を示す図である。
【図１４】図９に示す観察像のＥＰＭＡによる硫黄（Ｓ）のマッピング結果の例を示す図である。
【図１５】図９に示す観察像のＥＰＭＡによるリン（Ｐ）のマッピング結果の例を示す図である。
【図１６】シンチレータの例を示す模式図である。
【図１７】シンチレータアレイの例を示す模式図である。
【図１８】シンチレータアレイの例を示す模式図である。
【図１９】放射線検出器の例を示す模式図である。
【図２０】放射線検査装置の例を示す模式図である。
【発明を実施するための形態】
【００１０】
実施形態のシンチレータは、希土類酸硫化物の結晶領域を有する体積１ｍｍ３以下の焼結体を具備する。焼結体の内部に微小な変色領域が存在する場合、相対的に微小な変色領域による発光特性への影響が大きくなる。
【００１１】
変色領域の原因の調査分析の結果、上記変色領域は、ガドリニウムなどの希土類酸硫化物焼結体の内部に、希土類酸硫化物からずれた組成で表される多結晶体の集合した領域（希土類酸化物の結晶領域の組成と異なる組成で表される多結晶体を含む領域）を有する。また、上記多結晶体の集合した領域は不純物が存在している不純物含有領域である。すなわち、微小な変色領域は、希土類酸硫化物からずれた組成で表される多結晶体の集合した領域であり、さらに不純物含有領域でもある。
【００１２】
図１は、希土類酸硫化物からずれた組成で表される多結晶体のＳＴＥＭによる断面観察像を示す。図１に示す断面は、希土類酸硫化物からずれた組成で表される多結晶体１を有する。
【００１３】
図２は、ＳＴＥＭによる多結晶体の断面観察像であり、図３〜８は図２に示す観察像のＥＤＸによる多結晶体の各元素のマッピング結果の例を示す。図３〜８から、多結晶体が本来の含有元素であるＧｄ、Ｏ、Ｓ以外のＦｅやＰという不純物を高濃度で含有していることがわかる。図９は、ＳＥＭによる多結晶体が集合した領域の断面観察像であり、図１０〜１５は、図９に示す観察像のＥＰＭＡによる多結晶体が集合した領域の各元素のマッピング結果の例を示す図である。図１０〜１５から多結晶体が集合した領域は、本来の含有元素であるＧｄ、Ｏ、Ｓ以外のＦｅやＰという不純物を高濃度で含有することがわかる。
【００１４】
希土類酸硫化物の例としては、ガドリニウム酸硫化物（Ｇｄ２Ｏ２Ｓ）、イットリウム酸硫化物（Ｙ２Ｏ２Ｓ）、ルテニウム酸硫化物（Ｌｕ２Ｏ２Ｓ）などが挙げられる。また、希土類酸硫化物は、付活剤としてＰｒ、Ｃｅ、Ｙｂ、Ｅｕ、およびＴｂからなる群から選ばれる少なくとも一つの元素を含有する。
【００１５】
希土類酸硫化物は、ガドリニウム酸硫化物からなることがより好ましい。ガドリニウム酸硫化物は、大きいＸ線吸収係数を示し、高い光出力を得ることができる。ガドリニウム酸硫化物は以下の一般式（１）を満たす組成で表されることが好ましい。
一般式：（Ｇｄ１−ａ−ｂＰｒａＭｂ）２Ｏ２Ｓ…（１）
【００１６】
Ｍは、Ｃｅ、Ｙｂ、Ｅｕ、およびＴｂからなる群から選ばれる少なくとも一つの元素であり、ａは０．０００１≦ａ≦０．０１を満たす数であり、ｂは０≦ｂ≦０．００５を満たす数である。Ｍ元素は、共付活剤であり、残光特性などを制御する効果を有する。Ｃｅは短残光を実現するために有効な元素である。ガドリニウム酸硫化物がＭ元素を含有する場合、ｂは０．００００１≦ｂ≦０．００５を満たす数であることが好ましい。Ｇｄの一部は、Ｙ、Ｌａ、およびＬｕからなる群から選ばれる少なくとも一つの元素で置換されてもよい。
【００１７】
図１６は、実施形態に係るセラミックスシンチレータを例示する模式図である。図１６に示すセラミックスシンチレータ２は、立方体形状または直方体形状の焼結体２ａを具備する。焼結体２ａのサイズは体積が１ｍｍ３以下であれば特に限定されないが、縦、横、厚さがそれぞれ１ｍｍ以下であることが好ましい。微小な変色領域を低減することにより、縦０．８ｍｍ以下、横０．９ｍｍ以下、厚さ１．０ｍｍ以下の小型のセラミックスシンチレータ（体積０．７２ｍｍ３以下のセラミックスシンチレータ）を実現することも可能である。セラミックスシンチレータを小型化することにより、シンチレータを搭載したＸ線検出器で検出される画像を高精細化することができる。
【００１８】
上記多結晶体が集合した領域は、炭酸塩、鉄、アルミニウム、リン、アルカリ金属元素、およびアルカリ土類金属元素からなる群から選ばれる少なくとも一つを含む、不純物含有領域である。
【００１９】
実施形態に係る上記セラミックスシンチレータのＳＥＭの組成像では、上記多結晶体が集合した領域は希土類酸硫化物の結晶領域と比べてコントラストが異なって色が濃く暗く変色している。
【００２０】
上記多結晶体の少なくとも一部は希土類酸硫化物結晶粒子同士の粒界に存在する。また、上記多結晶体の少なくとも一部は上記の希土類酸硫化物結晶粒子同士の粒界三重点に存在しやすい。
【００２１】
上記多結晶体が集合した領域は、不純物含有領域であり、この領域における不純物の例としては、希土類酸硫化物蛍光体粉末に含まれる不純物、製造工程中に混入する不純物が挙げられる。主な不純物としては、炭酸塩、鉄、アルミニウム、リン、アルカリ金属元素、アルカリ土類金属元素からなる群から選ばれる少なくとも一つの元素または物質が挙げられる。特に、アルカリ金属元素の例としては、Ｎａ（ナトリウム）、Ｌｉ（リチウム）が挙げられる。また、アルカリ土類金属元素の例としてはＣａ（カルシウム）が挙げられる。また、不純物金属としては、Ｃｒ（クロム）などの元素も挙げられる。
【００２２】
従来の製造方法の例として、希土類酸硫化物焼結体に対し、酸素と硫黄を含む不活性ガス雰囲気中、１２００〜１６００℃で熱処理を行い、焼結体表面の白色化防止および内部着色を完全に除去する方法が知られている。上記製造方法であれば、色度計で目的とする色度座標（ｘ、ｙ）を有する焼結体を製造することができる。このような方法で酸素欠損や硫黄欠損を無くすことができる。
【００２３】
しかしながら、上記製造方法では、希土類酸硫化物焼結体の金属酸化物や金属硫化物の生成を、酸素ガスおよび硫黄ガスによって制御していることから、希土類酸硫化物焼結体が大きい場合、焼結体内部まで金属酸化物や金属硫化物を低減することは困難であった。そのため、大きな焼結体（インゴット）から、体積１ｍｍ３以下の小さなセラミックスシンチレータを切り出した場合、切り出し後に初めて金属酸化物や金属硫化物が残留していることが分かるといった問題があった。このため、上記製造方法の量産性は悪い。
【００２４】
予め体積１ｍｍ３以下に小さく切り出した試料を酸素と硫黄を含む不活性ガス雰囲気中で熱処理する場合、個々の試料が小さすぎて多くの試料を焼成容器に入れると下側と上側、外側と内側で熱の伝わり方が異なる。熱処理時間を熱の伝わり方が低い方に合わせると、熱の伝わり方が高い方では焼結体中に粗大粒ができ易い。また、熱の伝わり方が高い方に合わせると、熱の伝わり方が低い方では酸素欠損や硫黄欠損の低減効果が不十分となる。また、粗大粒ができてしまうと小さな体積のセラミックスシンチレータでの光出力のばらつきが生じてしまう。
【００２５】
酸素と硫黄を含む不活性ガス雰囲気中での熱処理は、酸素欠損、硫黄欠損の低減には有効である。しかしながら、上記不純物による悪影響の低減に対する効果が小さい。また、不純物が希土類酸硫化物蛍光体中に酸化物または硫化物として存在している場合、これらを完全に酸硫化物にするには長時間の熱処理が必要であり、長時間の熱処理を施すと結晶粒が粗大粒となってしまう問題があった。上記製造方法例では、色度座標（ｘ、ｙ）が所定の範囲に入っていれば良品と判定され、必ずしも上記多結晶体が集合した領域の低減と一致しない部分があった。
【００２６】
色度計を使った色度確認では上記多結晶体の集合した領域である微小な変色領域の検出が困難である。一般的な色度計は最小測定範囲が直径２〜８ｍｍ程度である。直径２〜８ｍｍは測定面積３．１４〜５０．２４ｍｍ２となる。この範囲に上記多結晶体の集合した領域である微小な変色領域が存在していたとしても、色度としては適正な範囲と認定されてしまっていた。
【００２７】
実施形態に係るシンチレータにおける焼結体は、体積１ｍｍ３以下と小さなサイズであっても、上記多結晶体の集合した領域である微小な変色領域に存在する上記多結晶体の個数が、単位面積１００μｍ×１００μｍあたり２００個以下（０含む）であり、上記多結晶体が集合した領域の存在する面積が単位面積５００μｍ×５００μｍあたり１００００μｍ２以下（０含む）である。
【００２８】
上記多結晶体の集合した領域である微小な変色領域に存在する上記多結晶体が単位面積１００μｍ×１００μｍあたり２００個を超えて大きいと光出力が低下する。体積１ｍｍ３以下と小さな希土類酸硫化物焼結体では、希土類酸硫化物からずれた組成で表される多結晶体の集合した領域である微小な変色領域に存在する上記多結晶体が、単位面積１００μｍ×１００μｍあたり２００個以下であることが好ましい。最も好ましいのは存在しない（０個）状態である。
【００２９】
上記多結晶体が集合した領域の存在する面積が単位面積５００μｍ×５００μｍあたり１００００μｍ２（０．０１ｍｍ２）を越えて大きいと光出力が低下する。そのため、上記多結晶体が集合した領域の存在する面積は単位面積５００μｍ×５００μｍあたり１００００μｍ２（０．０１ｍｍ２）以下（０含む）である。
【００３０】
断面組織は、ＳＥＭ写真を用いて観察される。ＳＥＭ写真は、倍率１００倍以上の組成像とする。組成像であれば、上記多結晶体が集合した領域の面は希土類酸硫化物領域と比べてコントラストが異なり色が濃く暗く写る。ＳＥＭの組成像では、原子番号が大きいほど明るくなるため、不純物であるＦｅ（原子番号２６）、Ｎａ（原子番号１１）、Ｌｉ（原子番号３）、Ｃａ（原子番号２０）は、主成分であるＧｄ（原子番号６４）より原子番号が小さいので濃く暗く見える。そのため、希土類酸硫化物領域と、不純物含有領域を判別し易い。また、必要に応じ、ＥＰＭＡと併用してもよい。
【００３１】
希土類酸硫化物結晶粒子の平均結晶粒径は５〜３０μｍであることが好ましい。平均結晶粒径が５μｍ未満であると希土類酸硫化物粒子同士の粒界の数が増える。粒界の数が増えることにより、粒界に存在する上記多結晶体が集合した領域の数が増える。一方、希土類酸硫化物結晶粒子の平均結晶粒径が３０μｍを超えると、希土類酸硫化物粒子同士の粒界が長くなる。粒界が長くなると、そこに存在する上記多結晶体が集合した領域も大きくなりやすい。このため、希土類酸硫化物結晶粒子の平均結晶粒径は５〜３０μｍが好ましく、さらには７〜２０μｍがより好ましい。また、希土類酸硫化物粒子同士の粒界が長くならないようにするためには希土類酸硫化物結晶粒子の最大径が５０μｍ以下であることが好ましい。平均結晶粒径が５〜３０μｍであったとしても、最大径が５０μｍを超える結晶粒子が存在すると希土類酸硫化物粒子同士の粒界が長くなり易い。そのため、希土類酸硫化物粒子の最大径は５０μｍ以下であることが好ましく、さらには３５μｍ以下であることがより好ましい。
【００３２】
希土類酸硫化物粒子の平均結晶粒径の測定は、線密度法で行う。具体的には、希土類酸硫化物焼結体の任意の断面において単位面積５００μｍ×５００μｍの拡大写真（ＳＥＭ写真）を撮影する。その拡大写真を使用して、５００μｍの直線を引く。その直線上に存在する希土類酸硫化物粒子の個数を数える。（５００μｍ／希土類酸硫化物粒子の個数）により、平均値を求める。この作業を任意の直線５本で行う。その５本の平均値を平均結晶粒径とする。
【００３３】
以上のような希土類酸硫化物焼結体からなるシンチレータは体積１ｍｍ３以下と小型にしたとしても、優れた発光特性を示す。また、実施形態に係るセラミックスシンチレータは、複数個並べてセラミックスシンチレータアレイを構成することに好適である。セラミックスシンチレータアレイは、反射層を介して一体化された複数個のセラミックスシンチレータを有することが好ましい。
【００３４】
図１７および図１８はシンチレータアレイを例示する模式図である。図１７はセラミックスシンチレータアレイの側面模式図、図１８はセラミックスシンチレータアレイの上面模式図である。図１７および図１８に示すシンチレータアレイ３は、セラミックスシンチレータ２と、反射層４とを有する。
【００３５】
反射層４は、ＴｉＯ２、Ａｌ２Ｏ３などの反射粒子と透明樹脂とすることにより形成される。反射層４は、セラミックスシンチレータ２の側面にスパッタリングなどにより設けられた反射膜を有する構造であってもよい。また、反射層４は金属箔の両面に透明樹脂を設けた構造であってもよい。反射層４は、セラミックスシンチレータ２に入射したＸ線を変換することにより生成される可視光を反射する。
【００３６】
実施形態に係るシンチレータアレイは、セラミックスシンチレータが体積１ｍｍ３以下と小型化されているため反射層の厚み（反射層におけるセラミックスシンチレータ間の幅）を１００μｍ以下、さらには５０μｍ以下と薄型化することも可能である。
【００３７】
次に放射線検出器について説明する。図１９は放射線検出器を例示する図である。図１９に示すＸ線検出器６は、シンチレータアレイ３と、光電変換素子５とを具備する。
【００３８】
シンチレータアレイ３はＸ線入射面を有し、Ｘ線照射面とは反対側の面には光電変換素子５が一体的に設置されている。光電変換素子５としては、例えばフォトダイオードが使用される。光電変換素子５は、シンチレータアレイ３を構成するセラミックスシンチレータ２に対応する位置に配置されている。
【００３９】
シンチレータアレイ３のＸ線入射面に表面反射層を設けてもよい。これらによって、Ｘ線検出器６が構成されている。また、表面反射層は、シンチレータアレイ３のＸ線入射面に限らず、光電変換素子５の設置面に設けてもよい。さらに、表面反射層はシンチレータアレイ３のＸ線入射面および素子設置面の両方に設けてもよい。シンチレータアレイ３に表面反射層を設けることによって、セラミックスシンチレータ２から放射される可視光の反射効率がさらに向上し、ひいてはシンチレータアレイ３の光出力を高めることができる。
【００４０】
表面反射層は、反射粒子と透明樹脂との混合物やラッカー系塗料等を含む。反射粒子と透明樹脂との混合物は、反射層４と同様な反射粒子の分散状態を有していることが好ましい。表面反射層の厚さは５０〜２５０μｍの範囲が好ましい。表面反射層の厚さが５０μｍ未満であると、反射効率の向上効果を十分に得ることができない。表面反射層の厚さが２５０μｍを超えると、透過するＸ線量が低下して検出感度が低下する。
【００４１】
次に放射線検査装置について説明する。図２０は実施形態のＸ線検査装置の一例であるＸ線ＣＴ装置１０を示している。Ｘ線ＣＴ装置１０は、実施形態のＸ線検出器６を備えている。Ｘ線検出器６は被検体１１の撮像部位を安置する円筒の内壁面に貼り付けられている。Ｘ線検出器６が貼り付けられた円筒の円弧の略中心には、Ｘ線を出射するＸ線管１２が設置されている。Ｘ線検出器６とＸ線管１２との間には被検体１１が配置される。Ｘ線検出器６のＸ線入射面側には、図示しないコリメータが設けられている。
【００４２】
Ｘ線検出器６およびＸ線管１２は、被検体１１を中心にしてＸ線による撮影を行いながら回転するように構成されている。被検体１１の画像情報が異なる角度から立体的に集められる。Ｘ線撮影により得られた信号（光電変換素子により変換された電気信号）はコンピュータ１３で処理され、ディスプレイ１４上に被検体画像１５として表示される。被検体画像１５は、例えば被検体１１の断層像である。図１８に示すように、セラミックスシンチレータ２を２次元的に配置したシンチレータアレイ３を用いることによって、マルチ断層像タイプのＸ線ＣＴ装置１０を構成することも可能である。この場合、被検体１１の断層像が複数同時に撮影され、例えば撮影結果を立体的に描写することもできる。
【００４３】
図２０に示すＸ線ＣＴ装置１０は、実施形態のシンチレータアレイ３を有するＸ線検出器６を具備している。前述したように、実施形態のシンチレータアレイ３は反射層４の構成等に基づいて、セラミックスシンチレータ２から放射される可視光の反射効率が高いため、優れた光出力を有している。このようなセラミックスシンチレータ２を有するＸ線検出器６を使用することによって、Ｘ線ＣＴ装置１０による撮影時間を短くすることができる。その結果、被検体１１の被ばく時間を短くすることができ、低被ばく化を実現することが可能になる。実施形態のＸ線検査装置（Ｘ線ＣＴ装置１０）は、人体の医療診断用のＸ線検査に限らず、動物のＸ線検査や工業用途のＸ線検査等に対しても適用可能である。
【００４４】
本発明の実施形態に係るＸ線検査装置は、体積１ｍｍ３以下のシンチレータを使用しているため高精細な画像を得ることができる。また、シンチレータが体積１ｍｍ３以下と小型化されている上で、上記多結晶体が集合した領域を極小化しているため、個々のシンチレータの発光特性が優れている。そのため、実施形態に係るシンチレータを複数個用いたシンチレータアレイの特性も優れたものとなる。
【００４５】
次に、実施形態に係るシンチレータの製造方法について説明する。実施形態のシンチレータは、上記多結晶体が集合した領域が極小化されていればその製造方法は特に限定されないが効率的に得るための方法として次のものが挙げられる。まず、希土類酸硫化物粉末を用意する。希土類酸硫化物粉末は蛍光体粉末である。また、希土類酸硫化物粉末の平均粒径は１０μｍ以下、さらには５μｍ以下であることが好ましい。希土類酸硫化物粉末の平均粒径が１０μｍを超えて大きいと、希土類酸硫化物焼結体になったときに希土類酸硫化物結晶が大きくなりすぎてしまうおそれがある。希土類酸硫化物結晶が大きくなりすぎると、その粒界が長くなってしまう。粒界が長くなると、そこに存在する上記多結晶体が集合した領域が大きくなってしまう。
【００４６】
次に、希土類酸硫化物粉末に対し水洗工程を行う。希土類酸硫化物粉末の製造には、希土類酸化物粉末と硫化剤の反応促進のためにフラックスを使用する。フラックスは、一般式：Ａ３ＰＯ４または一般式：Ａ２ＣＯ３等で表される。Ａ元素は、Ｌｉ、Ｎａ、Ｋ、Ｒｂ、およびＣｓからなる群から選ばれる少なくとも１つの元素である。フラックスを使用する場合、Ａ元素が希土類酸硫化物粉末中に残存しやすい。Ａ元素は水中でイオンとして溶け出しやすい成分である。このため、水洗工程を行うことが有効である。また、水洗工程は、製造工程中に不可避的に混入してしまう不純物の除去にも有効である。さらに、水洗工程において、上記希土類酸硫化物粉末の不純物を分離させたり、水洗工程自体をクリーンルーム内にして実施することも不純物の除去に有効である。水洗工程後、水洗した上記希土類酸硫化物粉末をメッシュを通して固形物の除去をすることも不純物の除去に有効である（選別工程）。
【００４７】
次に、希土類酸硫化物粉末を、酸素および硫黄を含む不活性ガス雰囲気中で熱処理する工程（第１の熱処理）を行うことが好ましい。酸素および硫黄を含む不活性ガス雰囲気中で熱処理することにより、希土類酸硫化物粉末における上記多結晶体が集合した領域を低減することができる。
【００４８】
酸素および硫黄を含む不活性ガス雰囲気における酸素は、酸素ガスに限らず、大気なども挙げられる。また、硫黄は、ＳＯｘガスなどが挙げられる。ＳＯｘガスであれば構成成分として硫黄と酸素を含んでいるので、上記多結晶体が集合した領域を低減することができる。また、ＳＯｘガスとしては、ＳＯ２ガス、ＳＯ３ガスが挙げられる。
【００４９】
酸素および硫黄を含む不活性ガス雰囲気での熱処理温度は７００〜１３５０℃であることが好ましい。希土類酸硫化物粉末に対する熱処理であるため従来の製造方法よりも低い温度で熱処理できる。熱処理時間は３０分〜３０時間の範囲が好ましい。酸素および硫黄を含む不活性ガス雰囲気を攪拌しながら熱処理を行うことが好ましい。粉末に対する熱処理工程であるため、雰囲気ガスを攪拌しながら行うことにより、希土類酸硫化物粉末それぞれに雰囲気ガスが接触しやすくなる。これにより、上記多結晶体が集合した領域の低減につながる。また、雰囲気ガスの攪拌方法としては、熱処理容器内の雰囲気ガスを攪拌する方法、雰囲気ガスを流しながら行う方法、希土類酸硫化物粉末を攪拌しながら行う方法などが挙げられる。
【００５０】
酸素および硫黄を含む不活性ガス雰囲気での熱処理温度までの昇温速度は１００℃／ｍｉｎ以下であることが好ましい。昇温速度を１００℃／ｍｉｎ以下とゆっくり昇温することにより、上記多結晶体が集合した領域を希土類酸硫化物に反応させやすくする。１００℃／ｍｉｎを超えた場合は、上記多結晶体が集合した領域が希土類酸硫化物に反応しにくくなる。
【００５１】
なお、水洗工程、熱処理工程の順で説明したが、熱処理工程後に水洗工程を行う方法、交互に繰り返し行う方法であってもよい。上記のような工程管理を行うことによって微小な変色領域自体が半減するなど、著しく低減することが可能となる。
【００５２】
次に、希土類酸硫化物粉末を成形する。成形工程は、金型プレスやラバープレスなどが挙げられる。また、成形体をＴａカプセルで封入することも有効である。成形工程における不純物の除去のために、成形工程をクリーンルーム内で実施することや、成形工程で使用する金型プレス、ラバープレス、Ｔａカプセルなどの使用材料に付着している不純物を上記使用材料を使用する前に除去することも有効である。
【００５３】
次に、成形体を焼結する。焼結工程は、ホットプレスや熱間等方圧加圧（Ｈｏｔ  Ｉｓｏｓｔａｔｉｃ  Ｐｒｅｓｓｉｎｇ：ＨＩＰ）が好ましい。また、焼結工程は、熱処理温度１３００〜１６００℃、圧力９８ＭＰａ以上、１〜１２時間が好ましい。このような条件とすることにより、相対密度９９．５％以上の希土類酸硫化物焼結体が得られる。
【００５４】
熱処理温度が１３００℃未満と低いと焼結体が緻密化しない。また、１６００℃を超えて高いと上記多結晶体が集合した領域が形成され易い。また、圧力が９８ＭＰａ未満と低いと焼結体が緻密化しない。また、上記多結晶体が集合した領域を低減するために、焼結助剤は使わないことが好ましい。このため、圧力は１２０ＭＰａ以上であることがより好ましい。
【００５５】
また、焼結時間が１時間未満であると焼結体が緻密化しない。また、１２時間を超えると上記多結晶体が集合した領域が形成され易い。このため、焼結時間は１〜１２時間が好ましい。より好ましい焼結時間は２〜７時間である。
【００５６】
焼結工程後に得られた焼結体に、酸素および硫黄を含む不活性ガス雰囲気での第２の熱処理を行うことが好ましい。この工程により、焼結工程で形成された上記多結晶体が集合した領域を低減することができる。熱処理温度は、７００〜１３５０℃で行うことが好ましい。また、第２の熱処理工程の昇温速度を５０℃／ｍｉｎ以下にすることが好ましい。ゆっくり昇温することで上記多結晶体が集合した領域を希土類酸硫化物に均質に生じさせることができる。５０℃／ｍｉｎを超えた場合は、均質に生じさせられない。また、熱処理時間は１〜４０時間の範囲が好ましく、さらには２〜２０時間の範囲がより好ましい。
【００５７】
以上のように、希土類酸硫化物粉末に対して第１の熱処理および第２の熱処理を行うことにより、上記多結晶体が集合した領域を低減できる。また、縦１ｍｍ以上、横１ｍｍ以上、長さ（厚さ）２０ｍｍ以上の希土類酸硫化物焼結体インゴットであっても、上記多結晶体の集合した領域である微小な変色領域に存在する上記多結晶体を単位面積１００μｍ×１００μｍあたり２００個以下（０含む）にすることができ、上記多結晶体が集合した領域の存在する面積を１００００μｍ２以下（０含む）とすることができる。そのため、希土類酸硫化物焼結体インゴットから、切り出して体積１ｍｍ３以下のセラミックスシンチレータを得ることも可能である。
【実施例】
【００５８】
（実施例１〜８、比較例１、２）
表１に示したガドリニウム酸硫化物粉末を用意した。なお、ガドリニウム酸硫化物粉末は、（Ｇｄ０．９９９、Ｐｒ０．００１）２Ｏ２±０．０１Ｓ１±０．０１を使用した。次に、上記粉末について、表１に示す条件で水洗工程、水洗時に一定時間浸漬、水洗工程のクリーンルーム化、水洗後の選別（固形物の除去）を施した。続いて、表１に示す条件で、第１の熱処理工程（ＳＯ２ガスと大気との混合雰囲気）を行い、これら粉末を仮成形した後にＴａカプセルに封入してＨＩＰ工程を行い、さらに第２の熱処理工程（ＳＯ２ガスと大気との混合雰囲気）を施し、焼結体を作製した。なお、水洗工程では純水で洗浄した。【００５９】
【表１】
2017078051.tif 000003
【００６０】
各セラミックスシンチレータに対し、ガドリニウム酸硫化物の焼結体の平均結晶粒径、多結晶体の集合した領域である微小な変色領域に存在する上記多結晶体の単位面積１００μｍ×１００μｍあたりの個数、および上記多結晶体が集合した領域の存在する面積を調べた。【００６１】
測定に関しては、セラミックスシンチレータの任意の断面をＳＥＭ観察した。ＳＥＭ写真（３０００倍）を用い、そこに写るガドリニウム酸硫化物結晶粒子を線密度法で求めた。ＳＥＭ写真に直線５００μｍを引き、（５００μｍ／希土類酸硫化物粒子の個数）により、平均値を求める。この作業を任意の直線５本で行う。その５本の平均値を平均結晶粒径とする。また、ＳＥＭ写真（３０００倍）に写るガドリニウム酸硫化物結晶粒子の最も長い対角線を調査し、最も長い対角線を最大径とする。【００６２】
次に、セラミックスシンチレータの任意の断面をＥＰＭＡにより分析した。ＥＭＰＡの測定スポットを１００μｍにし、合計が単位面積１００μｍ×１００μｍになるように測定した。合わせてＳＥＭの組成像を観察した。【００６３】
実施例および比較例にかかるセラミックスシンチレータにおいて上記多結晶体が集合した領域からはＦｅ、Ｐ、Ｎａ、Ｌｉ、およびＣａから選ばれる少なくとも１以上の元素が微量検出された。さらに、ＳＥＭの組成像を撮影したところ、希土類酸硫化物と比べて上記多結晶体が集合した領域はコントラストが違って色が濃く暗く見える。ＳＥＭの組成像では、原子番号が大きいほど明るくなるため、不純物であるＦｅ（原子番号２６）、Ｎａ（原子番号１１）、Ｌｉ（原子番号３）、Ｃａ（原子番号２０）は、主成分であるＧｄ（原子番号６４）より原子番号が小さいので濃く暗く見える。そのため、上記多結晶体が集合した領域の存在する面積は、上記ＳＥＭ組成像でコントラストが違って色が濃く暗く見える領域の面積を測定した。【００６４】
上記作業により、希土類酸硫化物からずれた組成で表される多結晶体の集合した領域である微小な変色領域に存在する上記多結晶体の単位面積１００μｍ×１００μｍあたりの個数、および上記希土類酸硫化物からずれた組成で表される多結晶体が集合した領域の存在する面積を求めた。その結果を表２に示す。【００６５】
【表２】
2017078051.tif 000004
【００６６】
表２から分かる通り、実施例にかかるセラミックスシンチレータは、希土類酸硫化物からずれた組成で表される多結晶体が集合した領域の存在する面積が１００００μｍ２（０．０１ｍｍ２）以下（０含む）であり、単位面積１００μｍ×１００μｍあたり２００個以下（０含む）であった。【００６７】
次に、各焼結体インゴットから、縦０．７ｍｍ×横０．７ｍｍ×長さ（厚さ）０．８ｍｍの試料を切り出して実施例および比較例にかかるセラミックスシンチレータを作製した。実施例または比較例にかかるセラミックスシンチレータを用いてセラミックスシンチレータアレイを作製した。反射層としてＴｉＯ２を含有するエポキシ樹脂を用意した。反射層の厚みを１００μｍまたは５０μｍとし、セラミックスシンチレータを縦横に二次元的に並べてセラミックスシンチレータアレイとした。【００６８】
セラミックスシンチレータアレイの光出力を測定した。光出力の測定は、タングステン酸カドミウム（ＣｄＷＯ４）により同サイズのシンチレータアレイを作製した。シンチレータアレイを放射線検出器にセットし、１２０ｋＶ、２００ｍＡのＸ線を照射した際にシリコンフォトダイオードに流れる電流値を光出力として求めた。このとき、タングステン酸カドミウムを使ったシンチレータアレイの光出力を１００としたときの相対値として光出力を求めた。その結果を表３に示す。【００６９】
【表３】
2017078051.tif 000005
【００７０】
実施例に係るシンチレータアレイは、それぞれ光出力が向上した。上記多結晶体が集合した領域を低減しているため反射層の幅を１００μｍ以下、さらには５０μｍ以下と狭くしたとしても優れた特性を示した。このため、実施例にかかるシンチレータアレイは反射層を狭くすることも可能である。これに対し、比較例は上記多結晶体が集合した領域の面積が１００００μｍ２を超えて大きいことや単位面積当たりの個数が多いため光出力の向上がみられなかった。このため、比較例に係るセラミックスシンチレータアレイは反射層の厚みを狭くするものには必ずしも適さないことが判明した。【００７１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【図１】
2017078051.tif 000006
【図２】
2017078051.tif 000007
【図３】
2017078051.tif 000008
【図４】
2017078051.tif 000009
【図５】
2017078051.tif 000010
【図６】
2017078051.tif 000011
【図７】
2017078051.tif 000012
【図８】
2017078051.tif 000013
【図９】
2017078051.tif 000014
【図１０】
2017078051.tif 000015
【図１１】
2017078051.tif 000016
【図１２】
2017078051.tif 000017
【図１３】
2017078051.tif 000018
【図１４】
2017078051.tif 000019
【図１５】
2017078051.tif 000020
【図１６】
2017078051.tif 000021
【図１７】
2017078051.tif 000022
【図１８】
2017078051.tif 000023
【図１９】
2017078051.tif 000024
【図２０】
2017078051.tif 000025
【国際調査報告】
2017078051.tif 000026
2017078051.tif 000027
2017078051.tif 000028
2017078051.tif 000029